"テレフタル酸と、1,8-オクタンジアミン、1,9-ノナンジアミン、2-メチル-1,8-オクタンジアミン、1,10-デカンジアミン、1,12-ドデカンジアミン、2,2,4-トリメチル-1,6-ヘキサンジアミン、2,4,4-トリメチル-1,6-ヘキサンジアミン、5-メチル-1,9-ノナンジアミン、メチルシクロヘキサンジアミン、イソホロンジアミンおよびそれらの混合物からなる群から選択される少なくとも1種の脂肪族ジアミンとの縮合から生じた繰り返し単位を含む少なくとも1種の半芳香族ポリアミドを含むポリマー組成物Cを含む繊維であって、前記繊維の色は、ASTME308-08に従って測定した場合、CIE1976L,a,b色空間において少なくとも50の明度Lを有する繊維。前記繊維の色が、ASTME308-08に従って測定した場合、CIE1976L,a,b色空間において好ましくは少なくとも70の明度Lを有する、請求項1に記載の繊維。前記少なくとも1種の脂肪族ジアミンが、1,9-ノナンジアミン、2-メチル-1,8-オクタンジアミン、1,10-デカンジアミン、1,12-ドデカンジアミンおよびそれらの混合物からなる群から選択される、請求項1または2に記載の繊維。前記少なくとも1種の脂肪族ジアミンが、1,9-ノナンジアミン、1,10-デカンジアミンおよびそれらの混合物からなる群から選択される、請求項3に記載の繊維。前記半芳香族ポリアミドが、PA9T、PA10T、PA12Tおよびそれらの混合物からなる群から選択される、請求項1~4のいずれか一項に記載の繊維。前記ポリマー組成物Cが、前記ポリマー組成物Cの全重量に基づいて、30重量を超える半芳香族ポリアミドを含む、請求項1~5のいずれか一項に記載の繊維。前記ポリマー組成物Cが、前記ポリマー組成物Cの全重量に基づいて、少なくとも1重量の1種以上の顔料をさらに含む、請求項1~6のいずれか一項に記載の繊維。前記顔料が、白色顔料を含む、請求項7に記載の繊維。前記白色顔料が、二酸化チタン、硫酸バリウムおよび硫化亜鉛から選択される、請求項8に記載の繊維。請求項1~9のいずれか一項に記載の繊維を含む繊維製品。請求項1~10のいずれか一項に記載の繊維を含むカーペット。汚染試験方法の汚染等級スケールで1の耐汚染等級を有する、請求項1~11のいずれか一項に記載の繊維。繊維、繊維製品またはカーペットに非汚染性を与える方法であって、前記繊維、繊維製品またはカーペットの製造のために、テレフタル酸と、1,8-オクタンジアミン、1,9-ノナンジアミン、2-メチル-1,8-オクタンジアミン、1,10-デカンジアミン、1,12-ドデカンジアミン、2,2,4-トリメチル-1,6-ヘキサンジアミン、2,4,4-トリメチル-1,6-ヘキサンジアミン、5-メチル-1,9-ノナンジアミン、メチルシクロヘキサンジアミン、イソホロンジアミンおよびそれらの混合物からなる群から選択される脂肪族ジアミンとの縮合から生じた繰り返し単位を含む半芳香族ポリアミドを使用する工程を含む方法。本発明による繊維、カーペットおよび繊維製品は、卓越した非汚染性を示す。より正確には、本発明による繊維、カーペットおよび繊維製品は、以下に記載される汚染試験方法StainTestMethodの汚染等級スケールStainRatingScaleで1の耐汚染等級を有する。本明細書において汚染性は、材料に浸透する汚染剤により生じた着色を意味することが意図される。多くの場合、汚染は、熱および水分により影響され得、下にある材料と結合するのに十分な反応性になり得る。極度の熱は、そうでなければ除去可能な汚染上で化学反応を引き起こし、それを除去することが不可能な化合物に変え得る。汚染剤は、それと接触する材料を汚染させる任意の剤を意味することが意図される。典型的には、汚染剤は、少なくとも1種の染料または顔料を含む。染料と顔料の両方ともは、それらが、光の一部の波長を優先的に吸収および反射するので、着色されているように見える。典型的な汚染剤には、すなわち、化粧品口紅、リップグロス、リップライナー、リッププランパー、リップクリーム、ファンデーション、パウダー、ほお紅など、合成または天然着色料ソフトドリンク、コーヒー、赤ワイン、マスタードおよびケチャップ中に見られるものなど、染料および顔料染色された繊維製品および皮革中に見られるものなどが含まれる。繊維、繊維製品およびカーペット本発明による繊維、繊維製品およびカーペットは、有利には、ASTME308-08に従って測定した場合、CIE1976L、a、b色空間において少なくとも50の明度Lを有する。輝度を測定するために用いる手順は、以下に詳述される。明度Lは、白色蛍光F2光源、10°オブザーバ、10nm波長間隔、360~700nmのスペクトル範囲、およびASTME308-08の表5.2722頁を用いる帯域補正によるD/8光学幾何配置を用いて、CE7000GretagMacBeth分光光度計を用いて決定した。値は、CIELab座標上で測定した。CIELABの3座標は、色の明度L=0は、黒をもたらし、L=100は、拡散白diffusewhiteを示す;スペキュラホワイトspecularwhiteは、より高くてもよい、赤と緑の間のその位置a、負の値は緑を示し、正の値は赤を示すおよび黄と青の間のその位置b、負の値は青を示し、正の値は黄を示すを表す。本発明による繊維、繊維製品およびカーペットは、好ましくは少なくとも60、より好ましくは少なくとも65、なおより好ましくは少なくとも70、さらにより好ましくは少なくとも75、最も好ましくは少なくとも80の明度Lを有する。繊維は、連続フィラメントであるか、またはスレッドの長さと同様の、不連続の長い片である材料のクラスを意味することが意図される。本発明による繊維の長さは、広範囲に変わり得る。それは、通常2から50mm、好ましくは10から40mm、より好ましくは20から30mmである。繊維の直径も、大きく変わり得る。それは、概して1.10-6mから1.10-4m、好ましくは5.10-6mから5.10-5m、より好ましくは約1.10-5mである。本発明による繊維、繊維製品およびカーペットは、当技術分野で知られた様々な方法で製造され得る。繊維製品は、しばしばスレッドまたはヤーンと呼ばれる天然または人造繊維の網状組織からなる可撓性材料を意味することが意図される。ヤーンは、紡車で繊維を紡いで、長いストランドを生じさせることによって製造される。繊維製品は、繊維を織る、編む、クローシェ編みする、結ぶ、または一緒にプレスすることによって形成される。カーペットは、裏張りに付着したパイルの上層からなる繊維製品の床敷物を意味することが意図される。パイルは通常、しばしば熱処理されて、それらの構造を維持する撚られたタフトからなる。本発明の繊維、繊維製品およびカーペットは、様々な色に染色され得る。半芳香族ポリアミド本発明による半芳香族ポリアミドは、テレフタル酸と、1,8-オクタンジアミン、1,9-ノナンジアミン、2-メチル-1,8-オクタンジアミン、1,10-デカンジアミン、1,12-ドデカンジアミン、2,2,4-トリメチル-1,6-ヘキサンジアミン、2,4,4-トリメチル-1,6-ヘキサンジアミン、5-メチル-1,9-ノナンジアミン、メチルシクロヘキサンジアミン、イソホロンジアミンおよびそれらの混合物からなる群から選択される少なくとも1種の脂肪族ジアミンとの縮合から生じた繰り返し単位Rを含む。好ましくは、少なくとも1種の脂肪族ジアミンは、1,8-オクタンジアミン、1,9-ノナンジアミン、2-メチル-1,8-オクタンジアミン、1,10-デカンジアミン、1,12-ドデカンジアミン、2,2,4-トリメチル-1,6-ヘキサンジアミン、2,4,4-トリメチル-1,6-ヘキサンジアミン、5-メチル-1,9-ノナンジアミンおよびそれらの混合物からなる群から選択される。より好ましくは、少なくとも1種の脂肪族ジアミンは、1,9-ノナンジアミン、2-メチル-1,8-オクタンジアミン、1,10-デカンジアミン、1,12-ドデカンジアミンおよびそれらの混合物からなる群から選択される。なおより好ましくは、少なくとも1種の脂肪族ジアミンは、1,9-ノナンジアミン、2-メチル-1,8-オクタンジアミン、1,10-デカンジアミンおよびそれらの混合物からなる群から選択される。最も好ましくは、少なくとも1種の脂肪族ジアミンは、1,9-ノナンジアミン、1,10-デカンジアミンおよびそれらの混合物からなる群から選択される。特定の実施形態において、8個より多い炭素原子を有する脂肪族ジアミンは、C9ジアミンである。このような場合、ジアミンは、1,9-ノナンジアミンNDAおよび/または2-メチル-1,8-オクタンジアミンMODAであってもよい。2-メチル-1,8-オクタンジアミンMODAは、ジアミンの全モル数に基づいて、0~50モルで存在し得る。8個より多い炭素原子を有する脂肪族ジアミンが、NDAとMODAのミックスである場合、そのモル比[NDA:MODA]は、有利には少なくとも1、好ましくは少なくとも2、より好ましくは少なくとも3、さらにより好ましくは少なくとも4からなり;その外に、それは、有利には最大限9、好ましくは最大限7、より好ましくは最大限6からなる。優れた結果は、本発明ポリアミドが、-約1.5または5.6のモル比[NDA:MODA]の1,9-ノナンジアミンと2-メチル-1,8-オクタンジアミンの混合物から本質的になるジアミン成分a、および-テレフタル酸から本質的になるジカルボン酸成分bから本質的になった場合に、得られた。好ましいポリアミドは、PA9T、PA10TおよびPA12Tとしばしば称されるものならびにそれらの混合物である。PA9Tは、1,9-ノナンジアミンを用いて作られる場合、その繰り返し単位が以下の構造:を有するポリアミドである。PA10Tは、その繰り返し単位が以下の構造:を有するポリアミドである。PA10Tは、様々な方法で調製され得る。それは、有利にはトウゴマの実などの再生可能な原料に由来するデカンジアミンから少なくとも部分的に調製される。本発明による半芳香族ポリアミドは、繰り返し単位R以外の繰り返し単位を含んでもよい。本発明による半芳香族ポリアミドは、1種以上のジカルボン酸と1種以上のジアミンとの縮合、および/または1種以上のアミノカルボン酸の縮合、および/または1種以上の環状ラクタムの開環重合生成物の縮合によって得られてもよい。テレフタル酸ポリアミド命名においてTと略されるに加えて、適切なジカルボン酸には、限定されるものではないが、コハク酸、グルタル酸、セバシン酸、アジピン酸、アゼライン酸、1,6-シクロヘキサンジカルボン酸、ナフタレンジカルボン酸およびイソフタル酸ポリアミド命名においてIと略されるが含まれる。好ましくは、アジピン酸は、二酸成分の全モル数に基づいて、最大限30モル、より好ましくは最大限20モル、さらにより好ましくは最大限10モルの量で存在する。より好ましくは、二酸成分は、アジピン酸を含まない。適切なジアミンには、限定されるものではないが、テトラメチレンジアミン、ヘキサメチレンジアミン、オクタメチレンジアミン、ノナメチレンジアミン、デカメチレンジアミン、ドデカメチレンジアミン、2-メチルペンタメチレンジアミン、2-メチルオクタメチレンジアミン、トリメチルヘキサメチレンジアミン、ビスp-アミノシクロヘキシルメタン、m-キシレンジアミン、およびp-キシレンジアミンが含まれる。特定の実施形態において、繊維は、少なくとも1種の半芳香族ポリアミドが、上記の繰り返し単位Rテレフタル酸と、1,8-オクタンジアミン、1,9-ノナンジアミン、2-メチル-1,8-オクタンジアミン、1,10-デカンジアミン、1,12-ドデカンジアミン、2,2,4-トリメチル-1,6-ヘキサンジアミン、2,4,4-トリメチル-1,6-ヘキサンジアミン、5-メチル-1,9-ノナンジアミン、メチルシクロヘキサンジアミン、イソホロンジアミンおよびそれらの混合物からなる群から選択される少なくとも1種の脂肪族ジアミンとの縮合から生じたに加えて、コハク酸、グルタル酸、セバシン酸、アジピン酸、アゼライン酸、1,6-シクロヘキサンジカルボン酸、ナフタレンジカルボン酸およびイソフタル酸から選択されるジカルボン酸と、テトラメチレンジアミン、ヘキサメチレンジアミン、オクタメチレンジアミン、ノナメチレンジアミン、デカメチレンジアミン、ドデカメチレンジアミン、2-メチルペンタメチレンジアミン、2-メチルオクタメチレンジアミン、トリメチルヘキサメチレンジアミン、ビスp-アミノシクロヘキシルメタン、m-キシリレンジアミン、およびp-キシリレンジアミンから選択されるジアミンとの縮合から生じた他の繰り返し単位R’を含む、ポリマー組成物Cから得られる。優れた結果は、ヘキサメチレンジアミンが用いられた場合例えば、以下のコポリマーPA6T/10T、PA6T/10T/6I/10I、PA6T/6,6、PA10T/10,10、PA10T/6T/6,10/10,10の獲得をもたらす、得られた。本発明による半芳香族ポリアミドは、半芳香族ポリアミドの全重量に基づいて、好ましくは少なくとも20重量、より好ましくは少なくとも40重量、さらにより好ましくは少なくとも50重量、なおより好ましくは少なくとも60重量、最も好ましくは少なくとも80重量の繰り返し単位Rを含む。優れた結果は、半芳香族ポリアミドが、繰り返し単位R以外の繰り返し単位を本質的に含まなかったまたはさらには完全に含まなかった場合に、得られた。1種より多い半芳香族ポリアミドが、ポリマー組成物C中に存在していてもよい。このような場合、テレフタル酸と、上に詳述された8個より多い炭素原子を含む少なくとも1種の脂肪族ジアミンとの縮合から生じる繰り返し単位を含む半芳香族ポリアミドは、半芳香族ポリアミドの全重量に基づいて、好ましくは少なくとも20重量、より好ましくは少なくとも40重量、さらにより好ましくは少なくとも50重量、なおより好ましくは少なくとも60重量、最も好ましくは少なくとも70重量で存在する。本発明による半芳香族ポリアミドは、有利には高い融点を有する。その融点は、好ましくは200°Cを超え、より好ましくは240°Cを超え、さらにより好ましくは280°Cを超え、最も好ましくは300°Cを超える。優れた結果は、316°Cの融点を特徴とする半芳香族ポリアミドによって得られた。本発明による半芳香族ポリアミドは、有利には高い熱たわみ温度を有する。その熱たわみ温度は、好ましくは200°Cを超え、より好ましくは250°Cを超え、さらにより好ましくは270°Cを超え、最も好ましくは290°Cを超える。優れた結果は、295°Cの熱たわみ温度を特徴とする半芳香族ポリアミドによって得られた。本発明による半芳香族ポリアミドは、有利には高い熱たわみ温度および高い融点を有するので、したがって、それは、優れた耐高温度性を特徴とする。本発明による半芳香族ポリアミドは、ポリマー組成物Cの全重量に基づいて、好ましくは少なくとも10重量、より好ましくは少なくとも20重量、なおより好ましくは少なくとも30重量、最も好ましくは少なくとも40重量の量でポリマー組成物C中に存在する。他方で、本発明による半芳香族ポリアミドは、ポリマー組成物Cの全重量に基づいて、好ましくは最大限99重量、より好ましくは最大限95重量、なおより好ましくは最大限90重量、最も好ましくは最大限85重量の量でポリマー組成物C中に存在する。優れた結果は、例えば本発明による半芳香族ポリアミドが、ポリマー組成物Cの全重量に基づいて、約50重量でポリマー組成物C中に存在した場合に、得られた。ポリマー組成物Cの任意選択の成分ポリマー組成物Cは、繊維状充填剤、粒子状充填剤およびそれらの混合物からなる群から選択される少なくとも1種の充填剤をさらに含み得る。このような充填剤の例には、限定されるものではないが、ガラス繊維、炭素繊維、非円形断面を有するガラス繊維、ガラスフレーク、炭素繊維、ウォラストナイト、焼成クレー、カオリンなどが含まれる。本発明の特定の実施形態において、充填剤は、好ましくは粒子状充填剤である。このような粒子状充填剤の例には、カーボンブラック、タルク、ガラスボール、ケイ酸カルシウム、メタケイ酸カルシウム、カオリン、チョーク、粉末石英、マイカ、硫酸バリウム、ケイ酸アルミニウム、炭酸カルシウム、クレーなどが含まれる。本発明の特定の実施形態において、充填剤は、好ましくは繊維状充填剤である。繊維状充填剤は、強化材の長手方向に垂直に位置し、かつ断面の最長直線距離に相当する長軸を有する円形または非円形断面を有し得る。非円形断面は、長軸に対して垂直な方向で断面中最長直線距離に相当する短軸を有する。長軸の長さと短軸の長さとの比は、好ましくは約1.5:1~約6:1の間である。比は、より好ましくは約2:1~5:1の間、さらにより好ましくは約3:1~約4:1の間である。繊維強化材は、ガラス、炭素繊維または他の材料であり得る。ガラス繊維が好ましい。繊維強化材は、ガラス長繊維、チョップドストランド、ミルドガラス短繊維の形態、または当業者に知られた他の適切な形態であり得る。7~18μmの間、好ましくは9~15μmの間の繊維直径を有するガラス繊維が、本発明によって特に好ましい。本発明の特定の実施形態において、充填剤は、好ましくは粒子状と繊維状の充填剤の混合物である。好ましい実施形態において、ポリマー組成物Cは、ポリマー組成物Cの全重量に基づいて、少なくとも20重量、より好ましくは少なくとも30重量、なおより好ましくは少なくとも40重量、最も好ましくは少なくとも45重量の充填剤を含む。他方で、ポリマー組成物Cは、ポリマー組成物Cの全重量に基づいて、好ましくは最大限80重量、より好ましくは最大限70重量、なおより好ましくは最大限60重量、最も好ましくは最大限55重量の充填剤を含む。ポリマー組成物Cは、少なくとも1種の顔料をさらに含み得る。このような顔料は、無機および有機顔料から選択され得る。このような顔料は当業者から周知であり、特に二酸化チタン、硫化亜鉛顔料、酸化鉄顔料、酸化クロムグリーン、モリブデン酸クロム酸鉛顔料、カドミウム顔料、混合金属酸化物顔料、群青などから選択される。本発明による顔料は、ポリマー組成物Cの全重量に基づいて、好ましくは少なくとも1重量、より好ましくは少なくとも約2重量、さらにより好ましくは少なくとも約3重量、またはなおより好ましくは少なくとも約4重量の量で組成物C中に存在する。他方で、本発明による顔料は、組成物の全重量に基づいて、最大限15重量、より好ましくは最大限10重量、さらにより好ましくは最大限8重量、なおより好ましくは最大限6重量の量でポリマー組成物C中に存在する。優れた結果は、顔料がポリマー組成物Cの全重量に基づいて約5重量でポリマー組成物C中に存在した場合に、得られた。ポリマー組成物Cは、好ましくは少なくとも1種の白色顔料を含む。白色顔料のうちで、本発明による白色顔料は、好ましくは二酸化チタン、硫酸バリウムおよび硫化亜鉛から選択される。より好ましくは、白色顔料は、二酸化チタンまたは硫化亜鉛である。ポリマー組成物Cは、他のポリマーをさらに含んでもよい。特に、ポリマー組成物Cは、脂肪族ポリアミド、例えば、ポリアミド6;ポリアミド6,6;ポリアミド4,6;ポリアミド6,10;ポリアミド6,12;ポリアミド11;ポリアミド12;ポリアミド9,10;ポリアミド9,12;ポリアミド9,13;ポリアミド9,14;ポリアミド9,15;ポリアミド6,16;ポリアミド9,36;ポリアミド10,10;ポリアミド10,12;ポリアミド10,13;ポリアミド10,14;ポリアミド12,10;ポリアミド12,12;ポリアミド12,13;ポリアミド12,14;ポリアミド6,14;ポリアミド6,13;ポリアミド6,15;ポリアミド6,16;ポリアミド6,13;および半芳香族ポリアミド、例えば、ポリm-キシレンアジパミドポリアミドMXD,6、ポリドデカメチレンテレフタルアミドポリアミド12,T、ポリノナメチレンテレフタルアミドポリアミド9,T、ヘキサメチレンアジパミド/ヘキサメチレンテレフタルアミドコポリアミドポリアミド6,T/6,6、ヘキサメチレンテレフタルアミドを含む、他のポリアミドをさらに含んでもよい。ポリマー組成物Cは、好ましくはポリアミド6,6などの少なくとも1種の脂肪族ポリアミドをさらに含む。ポリマー組成物Cは、さらなる添加剤、例えば、紫外線安定剤、熱安定剤、酸化防止剤、加工助剤、潤滑剤、難燃剤、および/または導電性添加剤カーボンブラックおよびカーボンナノフィブリルなどをさらに任意選択により含んでもよい。好ましい実施形態において、ポリマー組成物Cは、ポリマー組成物Cの全重量に基づいて、-テレフタル酸と、1,8-オクタンジアミン、1,9-ノナンジアミン、2-メチル-1,8-オクタンジアミン、1,10-デカンジアミン、1,12-ドデカンジアミン、2,2,4-トリメチル-1,6-ヘキサンジアミン、2,4,4-トリメチル-1,6-ヘキサンジアミン、5-メチル-1,9-ノナンジアミン、メチルシクロヘキサンジアミン、イソホロンジアミンおよびそれらの混合物からなる群から選択される少なくとも1種の脂肪族ジアミンとの縮合から生じた繰り返し単位を含む好ましくは少なくとも20重量、より好ましくは少なくとも30重量、最も好ましくは少なくとも40重量の少なくとも1種の半芳香族ポリアミド、ならびに-好ましくは少なくとも1重量、より好ましくは少なくとも約2重量、さらにより好ましくは少なくとも約3重量の顔料を含む。別の好ましい実施形態において、ポリマー組成物Cは、ポリマー組成物Cの全重量に基づいて、-PA9T、PA10TおよびPA12Tから選択される好ましくは少なくとも20重量、より好ましくは少なくとも30重量、最も好ましくは少なくとも40重量の少なくとも1種の半芳香族ポリアミド;-二酸化チタン、硫酸バリウムおよび硫化亜鉛から選択される好ましくは少なくとも1重量、より好ましくは少なくとも約2重量、さらにより好ましくは少なくとも約3重量の少なくとも1種の白色顔料を含む。プラークに成形されたポリマー組成物Cは、ASTME308-08に従って測定した場合、CIE1976L,a、b色空間において好ましくは少なくとも60、より好ましくは少なくとも65、なおより好ましくは少なくとも70、さらにより好ましくは少なくとも75、最も好ましくは少なくとも85の明度Lを有する。参照により本明細書に組み込まれる、いずれかの特許、特許出願、および刊行物の開示が、用語を不明瞭にさせ得る程度に本出願の記載と矛盾する場合、本記載が優先するものとする。化粧品を汚染剤として用いた。より正確には、化粧品は、MaybellineBlush10RomanticPlumほお紅であった。この汚染剤を、種々の材料から作られた様々な0.3cm厚さの成形プラークで試験した:PA6,6:Zytel登録商標101E.I.duPontdeNemoursandCompanyにより商品化されたPA6T/6,6:AMODEL登録商標A-4122LWH905SOLVAYADVANCEDPOLYMERS,L.L.C.により商品化されたPA6T/6I/6,6:AMODEL登録商標A-1133NLWH505SOLVAYADVANCEDPOLYMERS,L.L.C.により商品化されたPA10,10:ShandongDongchenEngineeringPlasticCo,Ltd.から市販されているPA10,12:ShandongDongchenEngineeringPlasticCo,Ltd.から市販されているPA9T:C9脂肪族ジアミンとテレフタル酸との縮合により得られたポリマーKurarayにより供給されるPA10T:Vicnyl700Kingfaにより商品化されたガラス繊維:CSG3PA-820Nitoboにより商品化された着色顔料:顔料の混合物を色合わせに用いた。白色顔料I:硫化亜鉛:Sachtolith登録商標HD-LSachtlebenChemieGmbHから商品化された白色顔料II:二酸化チタン:R-105DupontTitaniumTechnologiesにより商品化されたタルク:Steamic登録商標OOSTalcdeLuzenacFranceより商品化された皮脂:SyntheticsebumScientificServicesにより商品化された汚染試験方法プラークの色を測定し、特に試料の明度Lを、上に詳述したとおりに、白色蛍光F2光源および10°オブザーバを用いて、CE7000GretagMacBeth分光光度計を用いて決定した。以下の試験手順を用いて、本発明の実施例の耐汚染性能を決定し、この試験方法は、化粧をしている人が携帯電話で話をする際に、プラスチック製携帯電話部品に着色剤を取り込み得ることによる、実生活で起こり得る汚染性の方法をシミュレートする。合成フェイスオイル皮脂を用いて、染料用の可能な担体または溶媒をシミュレートした。汚染剤の混合物を、皮脂を液体になるまで加熱し、次いで、3部の加熱された皮脂を1部の化粧品に混合し、最後にこの混合物を加熱して、流動性を維持することによって調製する。調製した汚染剤混合物を、綿棒で成形プラークの表面に塗布する。このプラークを、環境室中に65°Cおよび90湿度で24時間置く。次いで、成形プラークを室温に置き、その後、それらの表面をイソプロピルアルコールで拭く。清浄にされると直ちに、プラークを最終的に汚染性について検査する。本発明によるポリマー組成物Cから作られた繊維の色は、プラーク上で測定した同じ組成物Cの色よりも常に淡い。しかし、非汚染性効果は、繊維上よりもプラーク上でより容易かつより正確に検出することができる。検査工程は、上に詳述したとおりの、明度Lの測定を含む。測定した初期のLと汚染処理後に測定したLの差を計算する。汚染等級スケール:汚染は、以下の標準によって分類することができる:1=汚染なし=ΔL≦0.52=中程度汚染=0.5<ΔL<53=重度汚染=ΔL>5言い換えれば、汚染等級1は、優れており、良好な耐汚染性を示すが、3は、不良等級であり、重度汚染の持続を示す。基材が適当な耐汚染性を有すると考えるためには、上記汚染等級スケールで1の等級を有するべきである。"